(57)【特許請求の範囲】
【請求項１】
裂け目、穴、又は孔の増大に抵抗するラミネートであって、前記ラミネートが、少なくとも１つの弾性フィルム層に接合された少なくとも１つの延伸性不織布層を含み、前記弾性フィルム層が、ＳＥＥＰＳ弾性ブロックコポリマーを含み、前記ＳＥＥＰＳ弾性ブロックコポリマーが、イソプレン及びブタジエンの水素添加コポリマーのゴム状中間ブロックを含み、前記弾性フィルム層は本願明細書に記載のヒステリシス試験による２００％歪みでの負荷工学応力が０．８〜２ＭＰａであり、５０％歪みでの非負荷工学応力が０．３〜０．８ＭＰａであり、前記弾性フィルム層が、２つ以上の不織布層に挟まれる、ラミネート。
【請求項２】
前記不織布層が可塑的延伸性であり、前記不織布層の少なくとも一部分が活性化されている、請求項１に記載のラミネート。
【請求項３】
前記ラミネートが通気性である、請求項１または２に記載のラミネート。
【請求項４】
前記不織布層が弾性的延伸性である、請求項１に記載のラミネート。
【請求項５】
前記不織布層が前記弾性フィルム層に接着接合される、請求項１〜４のいずれか一項に記載のラミネート。
【請求項６】
前記不織布層の少なくとも一部分が活性化されている、請求項５に記載のラミネート。
【請求項７】
前記不織布層の少なくとも１つが、スパンボンド−メルトブローン−スパンボンド不織布層として構成される、請求項５又は６に記載のラミネート。
【請求項８】
前記スパンボンド−メルトブローン−スパンボンド構成の各層が、１〜２５ｇｓｍの秤量を有する、請求項７に記載のラミネート。
【請求項９】
前記不織布の材料が、０．１μｍ〜１μｍの数平均繊維直径を有するナノ繊維層を含む、請求項１〜８のいずれか一項に記載のラミネート。
【発明の詳細な説明】
【技術分野】
【０００１】
本発明は、一般的に、裂け目、穴、孔、又は他の不連続部分において不要な増大に優れた抵抗性を示すフィルムを含む伸張性ラミネートに関する。具体的には、本発明は特に、フィルム中の裂け目又は他の不連続部分の先端部分において、好適な歪結晶性を呈し、裂け目又は不連続部分の不要な増大に抵抗するのを助ける弾性ポリマーから形成される弾性ポリマー材料を含むラミネートに関する。
【背景技術】
【０００２】
特に弾性フィルムであるフィルムを含む延伸性ラミネート材料は、幅広い用途において一般的に使用される。例えば、使い捨て吸収性物品は、典型的には、快適性を提供するために、弾性ラミネートによってもたらされる弾性特性に応じて１つ以上の構成部品を含み、着用者が物品を着用した際に適合する。弾性フィルムは、特定の物品の要素（例えば、サイドパネル、腰部バンド、脚部バンド）において所望の挙動を提供することが知られているが、このフィルムは物品の着用者の皮膚に所望の感触（例えば、柔らかさ及び滑らかさ）を提供しない場合がある。したがって、弾性フィルムは、典型的には、着用者の皮膚に接触したまま留まり、所望の感触を提供することを目的とする他の材料と接合されている。例えば、弾性フィルム層が、２つの可塑的延伸性不織布層の間に挟まれるのは珍しくなく、これは、所望の柔らかな感触を提供するために選択されるものである。
【０００３】
場合によっては、例えば、弾性ラミネートが望ましい場合には、ラミネートは、活性化とよばれることもある漸増伸張プロセスが施される場合がある。この漸増伸張プロセスは恒久的に、機械的にラミネートの可塑的延伸性不織布材料を変形させ、それによって不織布が伸張に抵抗する傾向が削減される。しかし、フィルム層は、所望の弾性挙動を呈する。従来の漸増伸張プロセス及び他の過酷な製造プロセス（例えば、エンボス加工、高圧接着、熱接着など）における欠点の１つは、ラミネートの弾性フィルム層に不要な穴、裂け目、又は他の不連続部が形成されることである。加えて、従来の弾性フィルム材料は、使用中に、物品が通常の摩損を受けた場合（例えば、鋭利な物体との接触、着用者による延伸及び伸張、着用者の過酷な活動、及び／又は、着用中及び／又は着用中に受ける反復的な機械的な応力）、穴又は裂け目を形成し得る。はじめに、裂け目は最初は小さく、フィルム、ラミネート、物品要素、及び／又は物品の所望な機能に関して、比較的重要性が低い場合があるが、裂け目の寸法が増大するにつれて（例えば、ラミネートの使用に典型的に関連する及び／又は製造プロセス中の機械的な過酷さによる）、フィルム、ラミネート、物品要素、又は物品が壊滅的に破損する可能性が増加する。物品又は要素の意図しない壊滅的な破損は、大体において常に望ましいものではないが、物品が、おむつ又はトレーニングパンツなどの使い捨て吸収性物品である場合、物品又は要素の壊滅的な破損の結果、特に深刻なものとなり得る。例えば、おむつ及び／又はパンツの中身が物品から漏れる場合があり、及び／又は物品は、更には着用者から離れることもある。
【０００４】
特定の用途において、例えば、通気性、液体及び／又は固体への浸透性、不透明度、及び／又は延伸性を制御するために、予備形成不連続部分（例えば、通気性フィルム及びラミネートの厚さに沿って少なくとも部分的に延出する、１つ以上の孔）を有するフィルムを含むラミネートを提供することが望ましいことがある。しかし、必要であるか不要であるかに関わらず、フィルム及び／又はラミネートの開口部は増大し、最終的には、フィルム及び／又はラミネートの目的とする機能に関して部分的又は完全な破損が引き起こされ得る。更に、少なくともいくつかの製造業者は、フィルムをラミネート及び／又は物品に組み込むことに関する材料コストを低減させるために、薄いフィルム及び／又は低秤量のフィルムを使用することを望んでいる。フィルム中の裂け目、穴、及び孔の形成に関連する潜在的な問題は、薄いフィルム及び／又は低秤量のフィルムにおいて更により深刻なものとなり得る。
【０００５】
延伸性ラミネート中の弾性フィルムが、穴、裂け目、及び／又は孔の存在によって破損する可能性を減らすために、フィルムの強度を増加させることが望ましい。しかしながら、フィルムの強度を増加させるということは、フィルムの厚みを増加させるか、又は異なる材料からフィルムを形成することを意味するが、そのどちらもがラミネートの製造におけるコスト及び又は複雑性、及び／又は特定の使用におけるラミネートの好適性に望ましくない影響を与え得る。例えば、使い捨ておむつのサイドパネルに使用するのを目的とするラミネートに強力なフィルムを用いることで、サイドパネルからかかる着用者の皮膚への圧力が増加し、最終的には着用者に赤斑及び／又は不快感を引き起こし得る。加えて、フィルムの全体強度を増加させることで、穴又は裂け目の初期形成に対するフィルム及び／又はラミネートの抵抗性だけでなく、続けて増大することに対する抵抗性も向上する。
【０００６】
特に低秤量のフィルムであるフィルム中の裂け目、穴、及び／又は孔の不要な増大の可能性を減らす他の方法は、フィルムに１つ以上の補強層を接合させるものを含む。例えば、フィルムを周知の１つ以上の「スキン層」で形成（例えば、共押出プロセスによって）し得る。しかしながら、フィルム及び／又はフィルムを含むラミネートの性能を向上させるためにスキン層を加えることは、ラミネートの作製におけるコスト及び／又は複雑性を不要に増大させ、ラミネートを意図する目的において好適ではないものとする場合がある。したがって、更なる補強材料を用いることなく、様々な環境において（例えば、低秤量）、裂け目、穴、及び／又は孔に対する抵抗性を呈する弾性フィルムを含む延伸性ラミネートを提供する必要性がある。
【発明の概要】
【発明が解決しようとする課題】
【０００７】
したがって、裂け目、穴、又は孔の広がりに対する抵抗性が向上した弾性フィルムを含む延伸性ラミネートを提供するのが望ましい。
【課題を解決するための手段】
【０００８】
上記の問題を解決するために、本明細書の少なくとも１つ以上の実施形態で、穴、裂け目、又は孔の増大に抵抗する多層ラミネート材料が開示されている。ラミネートは、少なくとも１つの弾性フィルム層に直接接合された少なくとも１つの延伸性不織布層を含む。
弾性フィルム層は、約１０℃〜２０℃のＴｍを有するＳＥＥＰＳ弾性ブロックコポリマーを含む。ラミネートは、ラミネート一体化試験による２時間を超えるラミネート一体性を有する。
【図面の簡単な説明】
【０００９】
【図１】吸収性物品の平面図。
【図２】ヒステリシス試験中に生成する代表的な応力−歪み曲線を示すグラフ。
【図３】ＤＳＣ試験に用いる時間対温度のグラフ。
【図４Ａ】ラミネート一体化試験により調製された代表的なラミネート試料の平面図。
【図４Ｂ】図４Ａにおける試料の側面図。
【発明を実施するための形態】
【００１０】
定義
「吸収性物品」とは、身体滲出液を吸収及び収容するデバイスを意味し、より具体的には、着用者の身体に接触して、又は近接して配置され、身体から排泄された様々な排出物を吸収及び収容するデバイスを意味する。代表的な吸収性物品としては、おむつ、トレーニングパンツ、プルオンパンツ型おむつ（すなわち、米国特許第６，１２０，４８７号に示されているような予備形成腰部開口部及び脚部開口部を有するおむつ）、再締結可能おむつ、あるいは、パンツ型おむつ、失禁用ブリーフ及び下着、おむつホルダー及びライナー、パンティライナーなどの女性用生理衣類、吸収性挿入物などが挙げられる。
【００１１】
「活性化」は、材料のＸ−Ｙ平面における活性化の方向に可塑的延伸性材料が恒久的に伸長する延伸性材料の機械的な変形である。例えば、可塑化が起こるより高い歪みを材料に引き起こす応力にウェブ又はウェブの一部分がかけられたときに活性化は発生し、これは材料又は材料の一部分の完全な機械的破損を含む場合もあれば、含まない場合もある。
可塑的延伸性材料に接合された弾性材料を含むラミネートの活性化によって、典型的には、可塑性材料が恒久的に変形する結果となり、その一方で弾性材料はその当初の寸法に実質的に戻る。「活性化」及びその変形は、材料を活性化プロセスに供することを意味する。
【００１２】
「孔」は、フィルム作製又ラミネート作製中にフィルムに意図的に加えられる開口部を意味し、通気性などの望ましい特性を付与することを目的としている。孔の増大とは、孔に近接するフィルムの部分の機械的破損によって孔の寸法が増加するということである。
【００１３】
「秤量」とは、材料のシート又はウェブの重量をその表面積で割ったものである。本明細書における秤量の単位は、グラム毎平方メートル（ｇ／ｍ２）である。
【００１４】
「通気性」とは、以下に記載する空気透過率試験（Air Permeability Test）において、５〜５０ｍ３／ｍ２／分の空気透過率値を与えるフィルム又はラミネートを意味する。
【００１５】
「コポリマー」とは、２つ以上のモノマー種から得られるポリマーを意味し、このポリマー鎖は、各々、１つを超えるモノマー種による反復単位を含む。
【００１６】
「結晶融解温度」は、示差走査熱量測定によって測定され、この方法は、以下でより詳しく記載される。この融解吸熱ピーク温度は、特定の結晶集合体のＴｍ（ＡＳＴＭ  Ｄ３４１８−０８によればＴｐｍ）と見なされる。本発明の材料は、１つ以上の融解吸熱ピークを有し得る。
【００１７】
「配置される」とは、別の要素に関して、特定の場所に位置付けされることを意味する。
【００１８】
「弾性」、「エラストマー性」及び「弾性的延伸性」は、所与の負荷において、破裂又は破損がない状態で少なくとも５０％伸張し、負荷が取り除かれると、弾性材料又は構成部品が少なくとも８０％の回復を示す（すなわち、２０％未満のセットを有する）材料の性能を意味する。例えば、初期長が１００ｍｍの弾性材料は少なくとも１５０ｍｍ（５０％伸張）まで伸張でき、力が取り除かれると長さ１１０ｍｍ（すなわち、１０ｍｍ、つまり１０％のセット）に戻ることができる。歪み、歪みパーセント、工学歪み、と称されることもある伸張、延伸比、又は伸長は、回復及びセットと同様に、以下でより詳しく記載されるヒステリシス試験により各々測定され得る。しかしながら、この弾性の定義が、ヒステリシス試験の適切な対象となるために適切な寸法（例えば、十分な幅）を有さない材料には適用されないことは理解されるべきである。代わりに、そのような材料は、付勢力の付加に際して少なくとも５０％に伸張し、付勢力の解放の際にその元の長さに実質的に戻る（すなわち、２０％未満のセットを呈する）ことができる場合、弾性であるとみなされる。
【００１９】
「延伸性」は、破裂又は破損がない状態で、少なくとも５０％伸張又は伸長する能力を意味する。
【００２０】
「フィルム」とはシート状材料であって、材料の長さ及び幅が材料の厚さを超える（例えば、１０倍、５０倍又は更には１０００倍）ものを意味する。フィルムは、典型的には液体不透過性であるが、通気性であるように設計され得る。
【００２１】
「穴」とは、破壊力学の意味で「クラック」として機能する、フィルム中の望ましくない開口部を意味する。穴の増大とは、穴に近接するフィルムの部分の機械的破損によって穴の寸法が増加するということである。
【００２２】
「接合された」は、要素を他の要素に直接固着することにより、要素を別の要素に直接固定する構成、及び要素を中間部材に固着し、これが次に他の要素に固着されることにより、要素が別の要素に間接的に固定される構成を意味する。
【００２３】
「ラミネート」とは、当該技術分野で既知の任意の好適な方法（例えば、加熱されていない若しくは加熱された模様付きロールを用いる、接着剤結合、熱結合、超音波結合、又は高圧結合）によって、互いに結合された２つ以上の材料を意味する。
【００２４】
「長手方向」は、吸収性物品が平らに延ばされた非収縮状態のときに吸収性物品の腰部端縁から対向する腰部端縁まで、又は２つ折りにされた物品において腰部端縁から股部の底まで、実質的に垂直に走る方向を意味する。長手方向の４５度以内の方向は、「長手方向」と見なされる。「横方向」は、物品の側縁から対向する側縁まで走る、長手方向に対して概して垂直の方向を指す。横方向の４５度以内の方向は、横方向と見なされる。
【００２５】
「機械方向」すなわち「ＭＤ」は、製造プロセスにおいてウェブの移動方向に平行な方向である。「機械横断方向」すなわち「ＣＤ」は、ＭＤ方向にほぼ垂直な、ウェブによって概ね画定される平面内の方向である。
【００２６】
「不織布」とは、例えば、スパンボンディング、メルトブローン、エアレイイング、共形成、カーディング、水流交絡などのプロセスによって不規則な形状で中に組み込まれる、連続的な（長い）フィラメント（繊維）及び／又は不連続な（短い）フィラメント（繊維）から作成される、多孔質な繊維状材料を意味する。不織材料の繊維は、熱点結合、超音波点結合、接着パターン結合、及び接着スプレー結合などの従来の技術を用いて、一緒に結合される。不織布は、織った又は編んだフィラメント模様を有さない。不織布は、液体透過性又は不透過性であってもよい。
【００２７】
「可塑性」及び「可塑的延伸性」とは、所与の負荷において、破裂又は破損がない状態で少なくとも５０％伸張し、負荷が取り除かれると、その材料又は構成部品が少なくとも２０％のセットを示す（すなわち、８０％未満回復する）材料の性能を意味する。例えば、以下に記載されるヒステリシス試験を行ったとき、初期長が１００ｍｍの延伸性材料は、少なくとも１５０ｍｍまで伸張することができ（５０％伸張）、付加された力が解放されると長さ３５ｍｍ（すなわち、３５ｍｍのセット（３５％セット））に戻ることができる。
【００２８】
「弛緩された」とは、要素に作用する外力が重力以外に実質的にない、静止時の要素、材料又は構成部品の状態を意味する。
【００２９】
「裂け目」とは、フィルムの１つ以上の縁部と交差している、フィルム中の不要な開口部を意味し、破壊力学の意味で「クラック」として機能するものである。裂け目の増大とは、裂け目に近接するフィルムの部分の機械的破損によって裂け目の寸法が増加するということである。
【００３０】
「ウェブ」とは、ロールに巻くことができる材料のことを意味する。ウェブは、フィルム、不織布、ラミネート、有孔フィルム及び／又は有孔ラミネートなどであってよい。ウェブの面とは、その縁部とは対照的に、その２次元の表面の１つを指す。
【００３１】
「Ｘ−Ｙ平面」は、移動ウェブのＭＤ及びＣＤによって、又は材料の片の長さ及び幅によって画定される平面を意味する。
【００３２】
ポリマー
多くの弾性ポリマーを、弾性フィルムを作製するのに使用することができる。弾性ポリマーの非限定的な例としては、ホモポリマー、ブロックコポリマー、ランダムコポリマー、交互コポリマー、グラフトコポリマーなどが挙げられる。裂け目の広がりに対して抵抗性を示すフィルムに使用するのに特に好適なポリマーは、ブロックコポリマーであり、このブロックコポリマーは、典型的には、各々がポリマーの特性に寄与する個別の繰り返し単位のブロック（又はセグメント）から作成されている。ブロックコポリマーが有用であると認識される理由の１つは、コポリマーのブロックが、互いに共有結合し、優れた延伸性を提供するゴムドメインと、機械的な一体性（例えば、優れた機械的強度及び不必要な応力緩和又は流れの回避）を提供するガラス状末端ブロックドメインとともにミクロ相分離構造を形成するからである。本明細書に用いるのに好適なブロックコポリマーは、弾性特性及び熱可塑性特性の両方を示し得る。例えば、末端ブロックは、最終用途中に実施される温度（例えば、２０℃〜４０℃）で強健で剛性である機械的特性を示すドメインを形成し、ポリマー全体に剛性及び強度を加えることができる。かかる末端ブロックは、「硬ブロック」といわれることもある。中間ブロックは、エラストマーと関連する比較的大きな変性に適応し、材料が歪む（すなわち、伸張する又は延出する）際の反発力を提供し得る。かかる中間ブロックは、「軟ブロック」又は「ゴム状ブロック」といわれることもある。本明細書に用いるのに好適なブロックコポリマーは、少なくとも１つの硬ブロック（Ａ）及び少なくとも１つの軟ブロック（Ｂ）を含む。ブロックコポリマーは、多元ブロックを有してもよい。特定の実施形態では、ブロックコポリマーは、Ａ−Ｂ−Ａ三元ブロックコポリマー、Ａ−Ｂ−Ａ−Ｂ四元ブロックコポリマー、又はＡ−Ｂ−Ａ−Ｂ−Ａ五元ブロックコポリマーであってよい。他の好適なコポリマーは、末端ブロックＡ及びＡ’を有する三元ブロックコポリマーを含み、ここで、Ａ及びＡ’は、異なる化合物から得られる。特定の実施形態では、１つ以上の硬ブロック及び／又は１つ以上の軟ブロックを有して、それぞれの硬ブロックが同一又は異なるモノマーから誘導されてもよく、またそれぞれの軟ブロックが同一又は異なるモノマーから誘導されてもよい、ブロックコポリマーである。
【００３３】
好適な硬ブロック構成部品は、２５℃を超えるか、４５℃を超えるか、又は更には６５℃を超えるが、典型的には１００℃未満のガラス転移温度（Ｔｇ）を有する。硬ブロック部分は、スチレン及びα−メチル−スチレン又はこれらの組み合わせなどのビニルアレーンを含む、ビニルモノマーから誘導され得る。軟ブロック部分は、共役脂肪族ジエンモノマーから誘導されたポリマーであってよい。典型的には、軟ブロックモノマーは、６個未満の炭素原子を含有する。例えば、ブタジエン及びイソプレンなどの好適なジエンモノマーは、重合化されるか、水素が添加された形態で使用され得る。好適な軟ブロックポリマーとしては、ポリ（ブタジエン）、ポリ（イソプレン）及びエチレン／プロピレン、エチレン／ブテンのコポリマーなどが挙げられる。特定の実施形態では、コポリマー又はその一部分（例えば、中間ブロック又は末端ブロック）中に含有している残留オレフィン二重結合を部分的又は完全に水素添加するのが好ましいことがある。
【００３４】
特に好適な実施形態では、弾性ポリマーは、各々が約８ｋｇ／モルである２つの末端ブロック及び４５ｋｇ／モルの中間ブロックを含むスチレン−エチレン−プロピレン−スチレン（「ＳＥＥＰＳ」）ブロックコポリマーであり得る。この中間ブロックは、例えば、共重合した後に、イソプレン及びブタジエンを水素添加することで形成され得る。中間ブロック中の元のＣ＝Ｃ二重結合の９５〜９９％又は更には９８〜９９％が飽和されているが、ポリスチレン末端ブロックは芳香族がそのままであるように、コポリマーを水素添加するのが望まれ得る。水素添加の度合が低すぎると、ポリマーは、伸長結晶化する能力を失い始めることがある。理論によって制限されることなく、ポリマーにおける伸長結晶化は、かかるポリマーで作製されるフィルムに引裂抵抗特性を提供するのに重要であると考えられている。特定の実施形態では、イソプレン及びブタジエンを共重合化することでゴム状中間ブロックを作製することで、コモノマー配列とビニル含有量の両方を変化させるコモノマーが生じ得る。ＳＥＥＰＳコポリマーがブロックコポリマーである場合、エチレン−エチレン−プロピレン（「ＥＥＰ」）中間ブロックは、ランダムコポリマーよりもブロック性又は代替性が高い。しかし、わずかにランダム性からの逸脱が生じ得る。ランダム性からの逸脱、並びにコポリマーのビニル含有量は、重合化中の条件を調整することで制御し得る。例えば、イソプレン及びブタジエンの共重合及びそれに続く水素添加によって、様々な分枝タイプが生じ得る。以下の表１に、生じ得る異なる分枝タイプを例示する。メチル分枝を例外として、分枝は、典型的には、ポリエチレン型結晶には「適合」しないため、中間ブロックの結晶化度及びＴｍは減少する。例えば、ＳＥＥＰＳブロックコポリマーの中間ブロックは、−５０℃未満の温度で約７％結晶化し、約０℃のＴｍを有し得る。それに比べて、実質的に非分枝のポリエチレンは、約７５％の結晶化度であり、約１３５℃のＴｍを有する。
【表１】
0006049777.tif 000002
【００３５】
結晶性ＣＨ２配列の長さは、ポリマー中間ブロックの融解温度に直接影響し、少なくとも部分的には、中間ブロックに組み込まれるコモノマーの配列（例えば、イソプレンは常にいくつか分枝タイプを提供する）及び、ジエンの１，４及び１，２（又は３，４）重合化の全体的なバランスによって変化する。結晶のＴｍは、結晶性配列の長さ、及び材料が伸長結晶化する能力についての情報を提供し、その両方は、中間ブロック主鎖の分枝における、数、種類、及び分布に関連する。本明細書で好適なエラストマーは、十分に長い結晶性配列のＣＨ２基（ポリエチレン型結晶を形成する）を含み、１０℃を超えるＴｍ（既知の材料と比較すると、−５℃）を有する。本明細書で好適なＴｍは、１０℃〜２０℃、１２℃〜１８℃、１３℃〜１７℃、又は更には１４℃〜１６℃である。
【００３６】
上述のＥＥＰ中間ブロックに加えて、例えば、「Ａｎｉｏｎｉｃ  Ｐｏｌｙｍｅｒｉｚａｔｉｏｎ：Ｐｒｉｎｃｉｐｌｅｓ  ａｎｄ  Ｐｒａｃｔｉｃａｌ  Ａｐｐｌｉｃａｔｉｏｎｓ」（Ｈｅｎｒｙ  Ｈｓｉｅｈ，Ｒｏｄｅｒｉｃｋ  Ｑｕｉｒｋ；Ｃｈａｐｔｅｒ  ９，ｐｐ．１９７〜２２９；Ｍａｒｃｅｌ  Ｄｅｃｋｅｒ，Ｎｅｗ  Ｙｏｒｋ（１９９６））に記載されるように、適切な溶媒極性（１〜４対１〜２含有を制御する）を選択することで、同様の結晶性配列を含有する「ＥＢ」型（すなわち、水素添加ポリブタジエン）の中間ブロックを提供するのが望ましい。
【００３７】
フィルム
本明細書に開示される延伸性ラミネートは、弾性の引裂抵抗性フィルム層を含む。最少限の引裂抵抗性を呈するか、又は引裂抵抗性を呈さないフィルムを形成する、従来の弾性フィルム（例えば、Ｖｅｃｔｏｒ  ４２１１（Ｄｅｘｃｏ  Ｐｏｌｙｍｅｒｓ  Ｌ．Ｐ．，Ｈｏｕｓｔｏｎ，ＴＸ）などの既知のエラストマーから形成されるフィルム）とは異なり、本明細書の弾性フィルムは、フィルムに好適な引裂抵抗性を付与する少なくとも１つの弾性ポリマーを有効量で含む。かかる抵抗性は、フィルムにおいて、裂け目に限定されるものではなく、スリット、孔、開口部、穴、及び／又は任意の他の不連続部分に対するものであると認識される。低速引裂試験は、「Ｔｅａｒ  Ｒｅｓｉｓｔａｎｔ  Ｆｉｌｍ」という題目で、２０１１年２月１４日にＭａｎｓｆｉｅｌｄに出願された、同時係属中の米国特許出願第１３／０２６，５３３号（更に、代理人整理番号第１１９９３で識別される）に記載されており、裂け目、穴、孔、又は他の不連続部の増大に対するフィルムの抵抗性を定量化するのに好適な方法が提供されている。低速引裂試験により測定した際に、好適な破損時間値は、１時間超、２時間超、４時間超、６時間超、１０時間超、１５時間超、又は更には最大２４時間以上であって、例えば、３０時間、３６時間、４０時間、４４時間、４８時間、又は更には最大で６０時間の値を含む。理論的に言えば、フィルムは、裂け目の増大に無制限に抵抗することができる。本発明のフィルムは、本明細書で記載されるように、裂け目の増大に好適な抵抗性を提供するのが望ましい、比較的高い量の機械的応力の急激な付加に対する抵抗性を示すのも望ましい。例えば、本発明のフィルムは、「Ｔｅａｒ  Ｒｅｓｉｓｔａｎｔ  Ｆｉｌｍ」という題目の上述の同時係属出願に記載されている高速引張試験により測定する際、１０〜２５ＭＰａ、１５〜２０ＭＰａ、１６〜１９ＭＰａ、又は更には１７〜１８」ＭＰａの高速引張強度を有し得る。「Ｔｅａｒ
Ｒｅｓｉｓｔａｎｔ  Ｆｉｌｍ」という題目の上述の同時係属出願に記載されている切り欠き高速引張強度試験により測定する際、１０〜約２０ＭＰａ、１４〜１９ＭＰａ、又は更には１５〜１８ＭＰａの切り欠き高速引張強度を呈するフィルムを提供するのが望ましい。理論によって制限されることなく、フィルム中の好適な高速引張強度及び／又は切り欠き引張強度は、比較的高率の望ましくない機械的応力に関するフィルム破損に対して少なくとも幾分かの抵抗性を提供するのに重要であり得ると考えられる。
【００３８】
本発明の引裂抵抗性フィルムは、任意の特定の寸法に限定されることはなく、比較的薄い材料シートとして構成され得る。特定の実施形態では、フィルムは、１μｍ〜１ｍｍ、３μｍ〜１５００μｍ、又は５μｍ〜１００μｍ、又はこれらの範囲内の任意の値の有効平均厚さを有し得る。本明細書で開示されるフィルムにおける好適な秤量範囲は、以下の秤量試験による２０〜１４０ｇ／ｍ２であって、例えば２５〜１００ｇ／ｍ２、３０〜７０ｇ／ｍ２、又は更には３５〜４５ｇ／ｍ２である。引裂抵抗性フィルムは、例えば、溶融熱可塑性及び／又は弾性ポリマーをスリットダイに押出成形し、続けて押出されたシートを冷却するなどの当該技術分野における任意の好適な方法によって形成され得る。フィルムを作製する非限定的な他の例は、キャスティング、ブローイング、溶液キャスティング、カレンダリング、及び、水性又はキャスト、非水性分散液からの形成を含む。ポリマー材料からフィルムを作製するのに好適な方法は、Ｐｌａｓｔｉｃｓ  Ｅｎｇｉｎｅｅｒｉｎｇ  Ｈａｎｄｂｏｏｋ  ｏｆ  ｔｈｅ  Ｓｏｃｉｅｔｙ  ｏｆ  ｔｈｅ  Ｐｌａｓｔｉｃｓ  Ｉｎｄｕｓｔｒｙ，Ｉｎｃ．，Ｆｏｕｒｔｈ  Ｅｄｉｔｉｏｎ（１９７６）、１５６、１７４、１８０及び１８３ページに記載されている。特定の実施形態では、弾性フィルムは、以下でより詳しく記載されるヒステリシス試験による２００％歪み（Ｌ２００）での負荷工学応力は、約０．８〜２ＭＰａ、１．０〜１．５ＭＰａ、又は更には１．０〜１．２ＭＰａであり、５０％歪み（ＵＬ５０）での非負荷工学応力は、０．３〜０．８、０．４〜０．６、又は更には０．５〜０．６ＭＰａであり得る。上述のＬ２００値及びＵＬ５０値は、ラミネート及び／又は使い捨て吸収性物品に使用するのに好適であるフィルムを提供する（例えば、伸張を回復する力を低くする、心地良く満足のいく適合にする、不要なたるみを減少させる、所望の場所への身体滲出物の収容する、穴又は裂け目の初期形成に抵抗する力を提供する）のに重要であり得る。
【００３９】
本発明の引裂抵抗性ラミネートは、「Ｔｅａｒ  Ｒｅｓｉｓｔａｎｔ  Ｆｉｌｍ」という題目の上述同時係属出願に開示されている。
【００４０】
ラミネート
本発明の引裂抵抗性ラミネートは特に特定の構成に限定されず、好適な引裂抵抗性を呈する限り、所望であれば、１つ以上の不織布及び／又はフィルム層と接合される弾性フィルムを含み得る。例えば、引裂抵抗性ラミネートは、本明細書中、以下に記載されるラミネート一体化試験により試験される際、２時間を超える、５時間を超える、１０時間を超える、２０時間を超える、３０時間を超える又は５０時間を超えるが典型的には、１００時間未満の最小ラミネート一体化時間を有するべきである。理論的に言えば、本明細書に記載される引裂抵抗性ラミネートは、穴、裂け目、又は孔の増大に無制限に抵抗することができる。特定の実施形態では、ラミネートは、各々が８〜１０グラム毎平方メートル（「ｇｓｍ」）の秤量を有する２つの不織布層に挟まれる、５０〜１００ｇｓｍの秤量を有する、引裂抵抗性を有する弾性フィルム層を含み得る。延伸性ラミネートのフィルム及び不織布層は、当該技術分野において既知の任意の好適な手段（例えば、接着、粘着、熱接着、これらの組み合わせなど）によって一緒に接合され得る。特定の実施形態では、不織布層は、例えば、周知のスパンボンド−メルトブローン−スパンボンド（ＳＭＳ）構成で、２層以上のラミネートとして各々形成され得る。代表的なＳＭＳ構成における各不織布層は、１〜２５ｇｓｍ、２〜２０ｇｓｍ、又は更には３〜１０ｇｓｍの秤量を有し得る。
ＳＭＳ不織布における特に好適な例としては、５〜２５ｇｓｍの秤量を有するスパンボンド層及び１〜５ｇｓｍの秤量を有するメルトブローン層が挙げられる。
【００４１】
繊維は、不織布の作製に関して当該技術分野において周知である、任意の好適な可塑性材料、弾性材料、又はその組み合わせから形成され、１成分繊維、２成分繊維、多成分繊維、又はこれらの組み合わせとして形成され得る。弾性材料の好適な例としては、合成ブロックコポリマー、弾性ポリオレフィン、及びポリウレタンが挙げられる。繊維を作製するための弾性材料の好適な例には、ＥｘｘｏｎＭｏｂｉｌ（Ｈｏｕｓｔｏｎ，ＴＸ）から入手可能なポリプロピレン樹脂を含む。可塑的延伸性繊維を形成するのに好適なポリマーは、塑性変形特性を有するものであれば、特に限定されない。好適な可塑性ポリマーの非限定例としては、ポリエチレン、直鎖低密度ポリエチレン、ポリプロピレン、エチレンビニルアセテート、エチレンエチルアクリレート、エチレンアクリル酸、エチレンメチルアクリレート、エチレンブチルアクリレート、ポリウレタン、ポリ（エーテル−エステル）ブロックコポリマー、ポリ（アミド−エーテル）ブロックコポリマー、及びこれらの組み合わせが挙げられる。繊維は、１成分繊維、２成分繊維、又は多成分繊維として構成され得る。例えば、繊維は、ポリプロピレンコア及びポリエチレンシースを有するように構成された、コア−シース型２成分繊維であり得る。
【００４２】
特定の実施形態では、不織布材料は、２層以上、任意で３層以上の繊維を含むように構成され得る。かかる実施例では、第１繊維層は、１０μｍ〜３０μｍ、例えば、１５μｍ〜２５μｍの第１数平均繊維直径を有するスパンボンドであり得る。第２繊維層は、第１数平均繊維直径よりも小さい第２数平均繊維直径（例えば、１μｍ〜１０μｍ（１μｍ〜５μｍなど））を有するメルトブローンであり得る。第３繊維層があるのであれば、第２数平均繊維直径よりも小さい第３数平均繊維直径（例えば、０．１μｍ〜１μｍ（０．５μｍなど））を有するナノ繊維であり得る。第１直径対第２直径の比率は、２〜５０、３〜１０、例えば５であり得る。第２直径対第３直径の比率は、２〜１０、例えば５であり得る。特定の実施形態では、第２繊維層は第１不織布層上に載置され、第３繊維層（含まれる場合）は、第２繊維層上に載置され得る。この配列は、第１及び第２（並びに任意で第３）繊維層は、層の一部分が重なり合って、その境界面で相互貫入する繊維の網状組織を形成する（例えば、第１層の繊維と第２層の繊維が重なり合う、及び／又は第２層の繊維と第３層の繊維が重なりあう）ように、実質的に近接する層を形成する実施形態を含み得る。この配列は、第１及び第２繊維層が実質的に完全に混ざり合い、相互貫入する繊維によって単一の不均質な層を形成している実施形態も含む。特定の実施形態では、ラミネートは、スパンボンド繊維の第１層が、メルトブローミクロ繊維及び／又はナノ繊維の第２層に接合している２層ラミネートとして構成され得る。これはラミネート中でスパンボンド繊維層と引裂抵抗性フィルム層との間を好適に結合する（例えば、接着剤結合）ように選択される、特定の実施形態では、不織布は、繊維層において、少なくとも４種、及び任意で５種の異なる積み重ね配列を含み得る。例えば、不織布は、ＳＭＮＳ、ＳＭＮＭ又はＳＭＮＭＳ構成（すなわち、スパンボンド、メルトブローン、ナノ繊維、メルトブローン、及びスパンボンド）で配列され得る。
【００４３】
メルトブローン層の微細な繊維は、ラミネートの不透明度を向上し、これは、これは典型的には望ましい特性である。メルトブローン繊維は、メルトブローン繊維が重なり合って、不織布材料の他の不織布繊維中に分散する場合（例えば、メルトブローン層が２つのスパンボンド層の間に載置され、接合されているＳＭＳ不織布ラミネートにおいて）不織材料の構造的な一体性を向上させる有益な効果も有する。実質的に長さ寸法が異なる繊維の組み込みによって生じる自己絡み合いによって、不織布材料の内部接着一体性が向上し、それによって、不織布材料の結合の必要性が減少する（及び、恐らくはなくす）ことが可能となる。メルトブローン繊維は、「繋ぎ層」を形成し、特にメルトブローン繊維が接着剤から形成される場合、他の不織繊維と近接するポリマー層と間の接着性を向上させることができる。
【００４４】
第１（上部）層はスパンボンド繊維を含み得る。第２層は第１層上に載置されてもよく、メルトブローン繊維を含むことができる。第３層は第２層上に載置されてもよく、ナノ繊維を含むことができる。第４層は第３層上に載置されてもよく、メルトブローン繊維を含むことができる。任意の第５（底部）層は、第４層と接合されもよく、一般的には可塑性繊維（例えば、高延伸性不織布繊維又は高延伸性カードウェブ材料など）若しくは弾塑性混合繊維のいずれかであるスパンボンド（又あるいは、カード）繊維を含み得る。第５層が可塑性繊維を含む場合には、機械的な活性化プロセスに耐えるのに十分な延伸性がある可塑性繊維を提供するのに有利である。このような十分に変形可能なスパンボンド繊維の好適な例が、国際公開第２００５／０７３３０８号及び第２００５／０７３３０９号に開示されている。第５層において好適な市販の可塑性繊維は、深活性化ポリプロピレン、高延伸性ポリエチレン、及びポリエチレン／ポリ−プロピレン２成分繊維（全てＢＢＡ  Ｆｉｂｅｒｗｅｂ  Ｉｎｃ．（Ｓｉｍｐｓｏｎｖｉｌｌｅ，ＳＣ）から入手可能）を含む。第５層は、最初の４層と同時に不織布に加えることも可能であり、又は、第５層は、吸収性物品の作製プロセスの後で加えることも可能である。製造プロセス後に第５層を加えることで、ＳＯＣの柔軟性が優れたものとなり、例えば、吸収性物品要素（例えば、高性能弾性バンド）をＳＯＣに挿入するのが可能となり、吸収性物品中の不必要な領域（例えば、ＳＯＣは、吸収性コア上に載置される）における第５層を省くことが可能となる。
【００４５】
本明細書で使用するのに好適な、他の代表的な伸張性ラミネート構成及び伸張性ラミネートの作製方法は、「Ｓｔｒｅｔｃｈ  Ｌａｍｉｎａｔｅ，Ｍｅｔｈｏｄ  ｏｆ  Ｍａｋｉｎｇ  ａｎｄ  Ａｂｓｏｒｂｅｎｔ  Ａｒｔｉｃｌｅ」という題目で、２００６年４月２４日にＭａｎｓｆｉｅｌｄに出願された米国特許出願第２００７／０２４９２５４号で開示されている。
【００４６】
物品
特定の実施形態では、本発明の引裂抵抗性ラミネートは、物品（例えば、おむつ又はトレーニングパンツ）に組み込まれてよく、物品が目的とする特定の時間機能するのが特に重要である。したがって、好適なラミネート一体化時間及び破損時間は、ラミネート又はフィルムを含む物品又は物品要素が使用中に壊滅的に破損する可能性が低いことを示す上で重要である。
【００４７】
図１は、平らに広げられた、非収縮状態（すなわち、弾性誘導収縮のない状態）のおむつ２００の代表的な実施形態を示している。図１の一部は、おむつ２００の構造をより分かりやすく示すために切り取られている。おむつ２００の外側の衣類に面する表面は見る人の方向に向いており、内側の対向する着用者に面する表面は見る人から遠ざかる方向を向いている。おむつ２００は、図１に示されるように、長手方向に延出する長手方向中心線２１１及びそれに直交する横方向中心線２１２を有する。おむつ２００は、第１腰部領域２５６と、第２腰部領域２５８と、それらの間に配置された股部領域２５７と、を含み得る。図１に示されるように、おむつ２００は、液体透過性トップシート２３０と、トップシート２３０と少なくとも部分的に接合される液体不透過性外部カバー２２０（例えば、おむつ２００の外周に沿うように）と、トップシート２３０と外側カバー２２０との間に配置される吸収性コアアセンブリ２４０と、を含み得る。おむつ２００の内側の着用者に面する表面は、トップシート３０の少なくとも一部、及びトップシート３０と接合され得る他の構成部品を含み得る。外側の衣類に面する表面は、外側カバー２２０の少なくとも一部、及び外側カバー２２０と接合され得る他の構成部品を含み得る。おむつ２００は、弾性的腰部構造部２６０及び締着装置を含み得る。締着装置は、前側腰部領域２５６と後側腰部領域２５８のうちの少なくとも一方と接合され、そこから横方向に延出する耳部２６５を含み得る。特定の実施形態では、耳部２６５、及び腰部領域２５６及び／又は２５８の一方又は両方は、例えば、同じ基材から２つの要素を形成することなどによって、一体型として形成され得る。耳部２６５は、耳部２６５から横方向外側に延出する締着タブ２７０を含み得る。締着タブ２７０は、おむつ２００の他の部分と係合可能な締着要素を含み得る。「係合可能」とは、例えば、エンタングルメント型の機械的結合を生じさせるなどによって、他の要素と接合するように構成されるものを意味する。本明細書で開示される引裂抵抗性フィルムとともに用いるのに好適な吸収性物品の非限定的な例は、米国特許第３，８６０，００３号、同第４，８０８，１７８号、同第４，９０９，８０３号、同第５，１５１，０９２号、同第５，２２１，２７４号、同第５，５５４，１４５号、同第５，５６９，２３４号、同第５，５８０，４１１号、同第６，００４，３０６号、同第７，６２６，０７３号、米国特許出願公開第２００７／０２４９２５４号、及び、「Ａｂｓｏｒｂｅｎｔ  Ａｒｔｉｃｌｅ  Ｗｉｔｈ  Ｔｅａｒ  Ｒｅｓｉｓｔａｎｔ  Ｃｏｍｐｏｎｅｎｔｓ」という題目で、Ｍａｎｓｆｉｅｌｄによって２０１１年２月１４日に出願された同時係属出願１３／０２６，５６３号（更にＰ＆Ｇ代理人整理番号第１１９９５で識別される）で見出すことができる。
【００４８】
試験方法
本明細書の試験方法における周囲条件は、他に指定がなければ、２３℃±２℃の温度を含む。場合によっては、試験されるフィルム試料は、フィルム材料と接合される１つ以上他の材料の層を含んでいてもよい（例えば、市販の物品から採った試料など）。このような場合、フィルムが損傷するのを避けるために、他の材料の層からフィルムを注意深く分離する。他の材料からフィルムを分離した結果、フィルムが損傷を受けた場合（すなわち、破断、切断、穿孔など）、試料を破棄し、損傷を受けていない他のものを使用する。
【００４９】
ヒステリシス
以下の条件ＡＳＴＭ  Ｄ８８２−０２により、線接触グリップ及び、負荷−保持−非負荷の順序で、例外及び／又は以下の条件に沿って、ヒステリシス試験を実行する。図２は、ヒステリシス試験中によって生じるＬ２００値（すなわち、負荷中の２００％歪みにおける工学歪み）とＵＬ５０値（すなわち、非負荷中の５０％歪みにおける工学歪み）を含む、応力−歪み曲線の一部分を示したものである。負荷−非負荷のサイクルを１回実行する。  
・試料幅：２５．４ｍｍ
・標点距離：２５．４ｍｍ
・試験速度：４．２３３ｍｍ／秒
・温度：２２〜２４℃
・付加変位：５０．８ｍｍ（２００％工学歪み）
・付加変位における保持時間：３０秒
・グリップの設計が、ＡＳＴＭ  Ｄ８８２−０２の６．１項で指定される５０ｍｍを超える長さの試料に適合しない場合、グリップの他の部分に影響させずに適度な標点距離を保持できる長さに試料を調製する。このような場合、試料が適切な整列、保持、標点定義をして実装されているかに注意を払うべきである。  
以下を記録する：
・負荷セグメント中（Ｌ２００）の２００％工学歪みにおける工学応力
・非負荷セグメント中（ＵＬ５０）の５０％工学歪みにおける工学応力
・非負荷中に、試料が弛緩した（Ｌｓ）際の工学応力
【００５０】
次に、セットを、付加変位における工学歪みの割合として表すＬｓとして定義する。例えば、試料に２００％工学歪みが付加され、非負荷中に２０％の工学歪みで弛緩した場合、このセットは、２０％／２００％＝０．１０＝１０％として算出する。
【００５１】
定義において記載されるように、材料が「弾性」又は「プラスチック」の定義に合うかどうかを判定するために、ヒステリシス試験を用いる際、１２．７ｍｍ（すなわち、５０％の工学歪み）の付加変位が用いられる。
【００５２】
坪量（単位面積当たりの質量）
ＩＮＤＡ標準試験ＷＳＰ  １３０．１（０９）により、フィルム試料の秤量を測定する。全ての条件及び試験を２３±２℃及び５０±５％の相対湿度の雰囲気において行う。
【００５３】
５つの試料の平均を、グラム毎平方メートルで平均秤量として有効数字３桁で記録する。
【００５４】
有効厚み平均
フィルムの有効厚み平均を、以下の平均秤量から算出する。  
有効厚み平均＝平均秤量／密度
単位：
厚み：マイクロメートル（μｍ）
秤量：ｇｓｍ
密度＝０．９２グラム毎ｃｍ３（ｇ／ｃｃ）
有効数字３桁で、マイクロメートル（μｍ）で結果を記録する。
【００５５】
空気透過性試験
規定の圧力低下を受ける試料を通る通常の調整空気の流速を測定することで、基材（例えば、フィルム、ラミネート、又は物品の構成部品）の空気透過性を測定する。この試験は、不織布、有孔フィルム等、比較的高い空気透過性を有する材料に特に適している。以下のような変更を除き、ＡＳＴＭ  Ｄ７３７を用いた。
【００５６】
ＴｅｘＴｅｓｔ  ＦＸ３３００器具又は同等物が使用され、これは、スイス国のＴｅｘｔｅｓｔ  ＡＧ、又は米国サウスカロライナ州のスパーンターグ（Spartanburg）のＡｄｖａｎｃｅｄ  Ｔｅｓｔｉｎｇ  Ｉｎｓｔｒｕｍｅｎｔｓ  ＡＴＩから入手可能である。
ＴＥＸＴＥＳＴ  ＦＸ３３００空気透過性テスターマニュアルの操作説明にある、気密性試験及び機能及び較正チェックにおいて記載されている手順を行う。異なる器具を使用する場合、製造業者の説明書により、気密性及び較正に関する同様の規定に従う。
【００５７】
試験圧力低下は、１２５パスカルに設定され、５ｃｍ２面積試験ヘッド（ＦＸ３３００−５モデル）が使用される。ＴＥＸＴＥＳＴ  ＦＸ３３００空気透過性テスターマニュアルの操作説明にある手順により、試料の測定を行った後、結果を有効数字３桁で記録する。この試料の５つの試料の空気透過性データ（ｍ３／ｍ２／分）の平均を算出し、空気透過性値として記録する。
【００５８】
示差走査熱量計（ＤＳＣ）
ポリマーのＴｍを測定するためにＤＳＣ試験を用いる。図３に示される時間−温度プロファイルを測定に使用することを除いては、Ｔｍは、ＡＳＴＭ  Ｄ３４１８−０８により、ＤＳＣ測定によって測定される（Ｔｍは、ＡＳＴＭ法ではＴｐｍとされることに注意）。２０℃／分の加熱速度で較正を実行する。図３に示されるように、温度プロファイルは、３０〜４２分の時間でのプロファイルにおいて非直線部分３０１を含み得る。非直線部分３０１は、装置の冷却能力に限界があることを示すものである。公称の冷却速度からのこの偏位は、観測された融解曲線にあまり影響を与えないかもしれないが、本明細書の全てのＤＳＣデータにおいて同様のプロファイルが生じている。
【００５９】
ラミネート一体化試験
この試験は、伸張方向に沿って１００％の工学歪みを伸張性ラミネートにかけ、３７．８℃の温度で保持しながら、そのラミネートにおける穴又は裂け目の開始及び増大を観察することによる、伸張性ラミネートの機械的な一体性の評価を提供するものである。図４Ａ及び４Ｂは、ラミネート一体化試験の特定の態様が示されている。図４Ａは、試料４００の平面図を示し、図４Ｂは、試料４００の側面図を示す。
【００６０】
以下の寸法を有するラミネートの矩形片４０５を切断して試料４００を調製する。  
・長さ４２０：１００ｍｍ（ラミネートの伸張方向に沿う）
・幅４３０：５０．８ｍｍ（ラミネートの伸張方向と垂直）
・標点距離４４０：８０ｍｍ（ラミネートの伸張方向に沿う）
【００６１】
ＡＳＴＭ  Ｄ８８２−０２に記載されるように、試料４００の端部に傷をつけたり、あるいは損傷したりしないように気をつける。マスキングテープ４１０の層間に、テープ４１０の内端部が試料４００上に８０ｍｍの標点距離４４０を画定するように、試料４００の端部を挟む。試料４００の１つの端部を、試験時間中、伸張形状にある試料４００を保持するのに十分な大きさを有する厚紙４５０の硬質片に固定する。図で示されるように、ステープル４４５で試料４００を厚紙４５０に固定し、実質的に試料の全幅に沿って好適な間隔を空けて配置する。ステープル４４５は、試料の標点距離４４０を画定する縁部のミリメートルの範囲内に、マスキングテープ４１０中に設置する。試料４００の他の端部（すなわち、ステープルで固定していない端部）は、試料が１００％の工学歪みによって変形するように、８０ミリメートル偏位させる。次に、図に示されるように、ステープル４４５で試料４００の他の端部を厚紙４５０に固定する。次に、試料が固定されている厚紙４５０をチャンバ又は室内に載置し、３７．８℃で保持する。目視又はビデオカメラの使用のどちらかで、穴又は裂け目の開始及び増大に関して試料を監視する。穴／クラック／裂け目の寸法（試料の全幅の分数として表す）を機能時間として記録する。裂け目が試料幅の５０％まで広がる際の時間において適正な評価が得られるように、適切な数のデータ点を得る。この時間がラミネート一体化時間である。
【００６２】
入手可能な材料が、これらの寸法を有する試料を調製するのに十分でない場合には、１００％の工学歪みを得るために試料にかける変異を比例的に削減してより小さな試料を使用することができる。
【実施例】
【００６３】
表２は、様々なフィルム試料を作製するための処方を示している。表２に示されるＳ４０３３、ＪＬ−００７、及びＪＬ−０１４は、Ｋｕｒａｒａｙ  Ａｍｅｒｉｃａ，Ｉｎｃ．（Ｐａｓａｄｅｎａ，ＴＸ）から入手可能な水素添加ＳＥＥＰＳブロックコポリマーである。Ｓ４０３３は既知のＳＥＥＰＳブロックコポリマーであり、ＪＬシリーズ（例えば、ＪＬ−００７及びＪＬ−０１４）は、加工性を向上するために改変されたＳ４０３３型のブロックコポリマーであると考えられる。ＳＥＥＰＳブロックコポリマーであるＪＬシリーズは、イソプレンと１，３ブタジエンの質量比が、４６／５４〜４４／５６（例えば、４５／５５）である。表２において、油は、Ｄｒａｋｅｏ  ｌ６００、Ｈｙｄｒｏｂｒｉｔｅ  ５５０、又はＫｒｙｓｔｏｌ  ５５０などの鉱油である。ＲＥＧＡＬＲＥＺ  １１２６及びＲＥＧＡＬＩＴＥ  １１２５は、Ｅａｓｔｍａｎ  Ｃｈｅｍｉｃａｌ  Ｃｏｍｐａｎｙ（Ｋｉｎｇｓｐｏｒｔ，ＴＮ）から入手可能な粘着付与剤である。ＰＳ３１９０は、ＮＯＶＡ  Ｃｈｅｍｉｃａｌ  Ｃｏｍｐａｎｙ（Ｃａｎａｄａ）から入手可能なポリスチレンホモポリマーである。ＡＯは、Ｃｉｂａ  Ｓｐｅｃｉａｌｔｙ  Ｃｈｅｍｉｃａｌｓ（Ｓｗｉｔｚｅｒｌａｎｄ）から入手可能なＩｒｇａｎｏｘ  １００などの好適な酸化防止剤である。
【００６４】
試料１〜１１は、１００ｍｍ幅及び１００μｍ厚のフィルムを形成するために、スロットダイに熱可塑性樹脂を通して押し出して作製した。熱可塑性組成物は、拡張した混合区画を備えるＬｅｉｓｔｒｉｔｚ（２７ｍｍ）２軸押出機で材料を押し出すことで形成される。まず、油とＳｅｐｔｏｎポリマーを一緒に混合し、次にポリスチレン及び粘着付与剤をこの混合物に混和した後、押出成形機に投入する。押出成形機内の温度は、典型的には１７０〜２３０℃の範囲に及ぶ。続けて、ＴｈｅｒｍｏＦｉｓｈｅｒ（２０ｍｍ）短軸押出成形機を使用して、組成物をフィルムに成形した。ＴｈｅｒｍｏＦｉｓｈｅｒ押出成形機内の温度は、典型的には１７０〜２３０℃の範囲に及ぶ。
【表２】
0006049777.tif 000003
【００６５】
表３は、様々な弾性フィルム材料の破損時間及び融解温度を表している。試料１〜６及び９〜１０は、本発明のフィルムの好適な実施例を示すものである。試料７〜１１は、ＳＥＥＰＳブロックコポリマーが必ずしも好適な引裂抵抗性及び／又は加工性を提供するわけではないことを示すための比較例として提供される。破損時間の測定方法は、低速引裂試験により得たものであり、Ｔｍ値は、ＤＳＣ法により得たものである。２段階圧縮成形手順によって表３中の試料１２〜１５を形成し、そこで、エラストマーは、加熱プラテン（２１５℃）間で圧縮され、薄いエラストマーシート（約２．５ｍｍ厚）を提供するシムを使用して３分間の滞留時間保持され、続けて、その薄いフィルムを折り畳み、積み重ねて、シムを用いずに加圧し、約３０秒間の滞留時間保持し、８０〜２００μｍのフィルムを提供する。様々な成分の割合は、全て、フィルムの重量に基づいた重量パーセントである。試料１２は比較例として提供され、５６％のＳ４０３３、１３％のＰＳ３１６０、及び３１％の白色鉱油から形成される。試料１３〜１５は、試料１２と同じ相対量のＳＥＥＰＳブロックコポリマー、ポリスチレンホモポリマー、及び鉱油を含むが、それらの形成において使用されるＳＥＥＰＳコポリマーの種類（ポリマーのＴｍなど）が異なっている。試料１３は５６％のＪＬ−００７を使用して形成する。試料１４はＪＬ−０１４を使用して形成する。試料１５はＪＬ−０１３を使用して形成する。これらの成分を小さなバッチミキサー（Ｈａａｋｅ）中に加え、２１０℃で３分間、５０ＲＰＭで混合する。続けて、２１０℃で加熱プラテンの間で押圧することで、シートを作製する。
【表３】
0006049777.tif 000004
【表４】
0006049777.tif 000005
【表５】
0006049777.tif 000006
【表６】
0006049777.tif 000007
【表７】
0006049777.tif 000008
【表８】
0006049777.tif 000009
【表９】
0006049777.tif 000010
【００６６】
表３で分かるように、Ｓ４０３３  ＳＥＥＰＳブロックコポリマーを含む試料は、約１時間を超える破損時間及び／又は１０〜２０℃のＴｍを提供することができず、ＪＬシリーズのＳＥＥＰＳブロックコポリマーから形成される試料は、所望の特性を提供する。
【００６７】
表４で指定されるＳＥＥＰＳブロックコポリマーから形成されるフィルムを使用して、ラミネートを作製した。個々のフィルム要素の重量パーセントは、フィルムの総重量を元にしており、表４にも示される。１８０℃の第１バレル段階と２１５℃の押出ダイ温度との間のプロファイルを備える実験室規模の押出装置による押出成形によって、フィルムを成形した。フィルムは、１３０〜１４０ｇｓｍの範囲内の秤量を有する。不織布を覆い、以下できに記載するラミネート試料を形成するのに十分な寸法を有する剥離紙シートの螺旋模様に、ホットメルト接着剤（例えば、Ｂｏｓｔｉｋから入手可能な製品コード２０３１）を塗布した。この接着剤は、スプレーメルトプロセスによって、６．２ｇｓｍの秤量で塗布した。剥離紙上に不織布を載置し、不織布の上から軽く手で適度に押して、接着剤を剥離紙から第１不織布材料（Ｆｉｂｅｒｔｅｘから製品番号ＥＳＭ０３３７で入手可能な１６．５ｇｓｍのＳＭＳ不織布）に移し、不織布と接着剤間の接触を良好なものとした。次に、不織布を剥離紙から注意深く剥がし、剥離紙からの接着剤を不織布へ移した。接着剤が不織布と同じ側に塗布されるように、このプロセスを２回繰り返した。剥離紙から不織布を２回にわたって除いた後、次に、不織布をフィルムに貼り付けるために不織布の接着剤を含有する側を、フィルム上に載置した。次に、接着剤を不織布に塗布するプロセスを、同じ不織布材料で２回繰り返した。次に、第２不織布材料をフィルムの反対側に貼り付けた（すなわち、フィルム反対面の各々に１つの不織布層がある）。不織布とフィルムの機械方向が一致するのを確認した。ラミネートを、長さ１００ｍｍ及び幅５０．８ｍｍに整えた。次に、全試料を同じスタックに積み重ねて、３秒間２０ｋＰａの圧力をかけた。次に、各ラミネートを、２００ピッチのリングロールプレート上で８ｍｍ係合深さ（歯は、１２０μｍのチップ直径を有する）で活性化した。このようにして、ラミネートの機械方向に沿って、各々対になっている歯の間に配置される材料の各長さに、０．２秒間２５０％工学歪みをかけた。これによって、永続的な不織布の変形が引き起こされる。したがって、弾性フィルムは、不織布による機械的な干渉を（非活性化ラミネートと比較して）実質的に削減して伸張することができる。
【表１０】
0006049777.tif 000011
【００６８】
表５は、ラミネート一体化試験により試験した際の、表４のラミネートのラミネート一体化時間及び破損時間を示している。
【表１１】
0006049777.tif 000012
【００６９】
表５からも分かるように、試料２は、２時間を超える好適なラミネート一体化時間を示している。それとは対照的に、比較例として提供された試料１は、２時間を超える好適なラミネート一体化時間を示さない。同様に、試料１は、１時間を超える好適な破損時間を提供しない。
【００７０】
本明細書に開示される寸法及び値は、列挙された正確な数値に厳密に限定されるものとして理解されるべきではない。それよりむしろ、特に規定がない限り、こうした各寸法は、列挙された値とその値周辺の機能的に同等の範囲との両方を意味することを意図している。例えば、「４０ｍｍ」と開示される寸法は、「約４０ｍｍ」を意味することを意図している。加えて、本明細書で記載される特性は、１つ以上の値域を含み得る。当然のことながら、これらの値は、範囲内の個々の値が特に開示されていない場合でも範囲内の全ての値を包含するということが理解されるべきである。
【００７１】
本発明の「発明を実施するための形態」で引用した全ての文献は、関連部分において本明細書に援用するが、いずれの文献の引用もそうした文献が本発明に対する先行技術であることを容認するものとして解釈されるべきではない。本書における用語の任意の意味又は定義が、参照により組み込まれた文献における同一の用語の任意の意味又は定義と相反する限りにおいては、本書においてその用語に与えられた意味又は定義が適用されるものとする。
【００７２】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。
【図１】
0006049777.tif 000013
【図２】
0006049777.tif 000014
【図３】
0006049777.tif 000015
【図４Ａ】
0006049777.tif 000016
【図４Ｂ】
0006049777.tif 000017